(57)【要約】【課題】フラッディング現象を抑制し、ガスが拡散するパスを確保することができる燃料電池及び燃料電池に用いる電極構造体を提供する。【解決手段】燃料電池のＭＰＬ１０において、大きい粒径（第１粒径）の伝導性粒子から構成された粗領域１１と、第１粒径より小さい第２粒径の導電性粒子から構成された密領域１２とを用いて形成する。このＭＰＬ１０は、上面においてガス拡散層、下面において触媒層に接する。ここで、密領域１２には、ケルビン式によって決まる空孔内の飽和水蒸気圧が開放空間の飽和水蒸気圧より高くなるような粒子径の粒子を用いて構成する。また、第１粒径は第２粒径より大きいため、粗領域１１の飽和水蒸気圧は密領域１２の飽和水蒸気圧よりも低くなる。この場合、密領域１２においては、触媒層において生成された水蒸気の凝縮が抑制される。【選択図】図１
2009245871.tif 000002
【特許請求の範囲】
【請求項１】
反応ガスの電気化学反応により水蒸気が生じる触媒領域と、
反応ガスを供給するガス供給領域と、
前記触媒領域、ガス供給領域に接するとともに、反応ガスを透過させる空孔を有するガス透過電極領域とから構成される燃料電池であって、
前記ガス透過電極領域が、
ケルビン式によって決まる飽和水蒸気圧が開放空間の飽和水蒸気圧より高くなるように空孔径の統計値を設定した第１領域と、
前記第１領域に接するとともに、飽和水蒸気圧が、前記第１領域の飽和水蒸気圧よりも低くなるように空孔径の統計値を設定した第２領域とから構成され、
前記第１、第２領域が、前記ガス供給領域の接触面に設けられるとともに、前記第１領域が、前記ガス供給領域の接触面から前記触媒領域の接触面まで前記ガス透過電極領域を貫通していることを特徴とする燃料電池。
【請求項２】
前記第１、第２領域は導電性粒子を用いて構成し、
前記導電性粒子の粒径により、前記第１、第２領域の空孔径の統計値を設定したことを特徴とする請求項１に記載の燃料電池。
【請求項３】
前記触媒領域に対する前記ガス透過電極領域内の平行面において、前記第２領域の面積割合が前記ガス供給領域に近づくにつれて大きくなるように構成したことを特徴とする請求項１又は２に記載の燃料電池。
【請求項４】
前記触媒領域に対する前記ガス透過電極領域内の平行面において、前記第２領域における空孔径の統計値は、前記第１領域から離れるに従って大きくなるように構成したことを特徴とする請求項１〜３のいずれか一つに記載の燃料電池。
【請求項５】
燃料電池において、反応ガスの電気化学反応により水蒸気が生じる触媒領域及び反応ガスを供給するガス供給領域に接し、反応ガスを透過させる空孔を有するガス透過電極領域を備えた電極構造体であって、
前記電極構造体が、
ケルビン式によって決まる飽和水蒸気圧が開放空間の飽和水蒸気圧より高くなるように空孔径の統計値を設定した第１領域と、
前記第１領域に接するとともに、飽和水蒸気圧が、前記第１領域の飽和水蒸気圧よりも低くなるように空孔径の統計値を設定した第２領域とから構成され、
前記第１、第２領域が、前記ガス供給領域の接触面に設けられるとともに、前記第１領域が、前記ガス供給領域の接触面から前記触媒領域の接触面まで前記ガス透過電極領域を貫通していることを特徴とする電極構造体。
【請求項６】
前記第１、第２領域は導電性粒子を用いて構成し、
前記導電性粒子の粒径により、前記第１、第２領域の空孔径の統計値を設定したことを特徴とする請求項５に記載の電極構造体。
【請求項７】
前記触媒領域に対する前記ガス透過電極領域内の平行面において、前記第２領域の面積割合が前記ガス供給領域に近づくにつれて大きくなるように構成したことを特徴とする請求項５又は６に記載の電極構造体。
【請求項８】
前記触媒領域に対する前記ガス透過電極領域内の平行面において、前記第２領域における空孔径の統計値は、前記第１領域から離れるに従って大きくなるように構成したことを特徴とする請求項５〜７のいずれか一つに記載の電極構造体。
【発明の詳細な説明】
【技術分野】
【０００１】
本発明は、燃料電池及び燃料電池に用いる電極構造体に関する。
【背景技術】
【０００２】
近年、燃料電池がクリーンな発電システムとして注目されている。特に、固体高分子型の燃料電池は、比較的低温で動作して高出力密度が得られることから期待が大きい。図７に示すように、このような固体高分子型の燃料電池ＦＣは、高分子電解質からなる電解質膜ＥＬが、触媒層ＣＬ、マイクロポーラス層ＭＰＬ、ガス拡散電極層ＧＤＬで挟まれた膜−電極接合体（ＭＥＡ：Membrane Electrode Assembly ）から構成されている。そして、このＭＥＡの両面にはガス流路ＧＦが設けられている。この各ガス流路ＧＦには、燃料ガスや酸素ガスが供給される。
【０００３】
このような燃料電池ＦＣにおいては、燃料ガスに含まれる水素がアノード側のガス流路ＧＦに供給され、ガス拡散電極層ＧＤＬ、マイクロポーラス層ＭＰＬを通じて触媒層ＣＬに供給される。そして、触媒層ＣＬでの電気化学反応によって水素が酸化されてプロトンと電子とが生成される。こうして生成されたプロトンは、触媒層ＣＬおよび電解質膜ＥＬ内を移動し、カソード側に達する。一方、カソード側に供給された酸素は、プロトンと結合し、水が生成される。こうして、固体高分子型燃料電池の内部における電気化学反応によって生じた水は、セパレータのガス流路ＧＦを流れている反応ガスとともに燃料電池の外部に排出される。
【０００４】
ところで、触媒層ＣＬで生成された水の排出が十分でない場合には、ガス拡散電極層ＧＤＬやマイクロポーラス層ＭＰＬ内に水が蓄積されて水浸しになる「フラッディング現象」が生じる。この現象は、特に水の生成量が多くなる高出力下での駆動時において起こりやすく、この現象が発生すると、反応ガスの拡散が阻害されて燃料電池の出力が低下する。
【０００５】
そこで、生成された水を迅速に排出させるための燃料電池の構造が検討されている（例えば、特許文献１、２を参照。）。
特許文献１に記載された技術では、ガス拡散層電極基材において、一方の面から他方の面にわたる貫通孔を複数有し、且つ貫通孔の密度および／または孔径が面方向に異なるように構成することにより、毛管作用によって水の排水性を高めている。
【０００６】
また、特許文献２に記載された技術では、ガス拡散層にセパレータ側に向かって開口する排水溝を設ける。拡散層はガス流路の方向に最大の透水性能を有しており、排水溝は最大透水方向と直交するように形成される。これにより、拡散層に溜まった水を、毛管作用によって迅速に排出してフラッディング現象を抑制する。
【特許文献１】特開２００５−３８７３８号公報（第１頁）
【特許文献２】特開２００７−２９９６５７号公報（第１頁）
【発明の開示】
【発明が解決しようとする課題】
【０００７】
このように、従来の検討では、燃料電池内で生成された水を、毛管作用によってガス拡散電極層ＧＤＬやマイクロポーラス層ＭＰＬ内で局在化させて、ガスが拡散するパスを確保するようにしている。しかし、より高性能な燃料電池を実現するためには、フラッディング現象を更に抑制することが望ましい。
【０００８】
本願の発明者らは、燃料電池内の電極材料の微細空孔におけるケルビン効果に着目し、このケルビン効果が燃料電池の性能に影響を与える可能性についての知見を得た。すなわち、Kelvin効果（ケルビン効果）においては、空孔の大きさによって、飽和水蒸気圧が変化する。具体的には、開放空間の飽和蒸気圧に対して、空孔の内壁が撥水性の場合には飽和蒸気圧が高くなるため、凝縮が生じ難くなり、親水性の場合には飽和蒸気圧が低くなるため、凝縮が生じやすくなる。
【０００９】
本発明は、上記課題を解決するためになされたものであり、その目的は、ケルビン効果に着目することにより、フラッディング現象を抑制することができる燃料電池及び燃料電池に用いる電極構造体を提供することにある。
【課題を解決するための手段】
【００１０】
上記問題点を解決するために、請求項１に記載の発明は、反応ガスの電気化学反応により水蒸気が生じる触媒領域と、反応ガスを供給するガス供給領域と、前記触媒領域、ガス供給領域に接するとともに、反応ガスを透過させる空孔を有するガス透過電極領域とから構成される燃料電池であって、前記ガス透過電極領域が、ケルビン式によって決まる飽和水蒸気圧が開放空間の飽和水蒸気圧より高くなるように空孔径の統計値を設定した第１領域と、前記第１領域に接するとともに、飽和水蒸気圧が、前記第１領域の飽和水蒸気圧よりも低くなるように空孔径の統計値を設定した第２領域とから構成され、前記第１、第２領域が、前記ガス供給領域の接触面に設けられるとともに、前記第１領域が、前記ガス供給領域の接触面から前記触媒領域の接触面まで前記ガス透過電極領域を貫通していることを要旨とする。
【００１１】
請求項２に記載の発明は、請求項１に記載の燃料電池において、前記第１、第２領域は撥水性導電性粒子を用いて構成し、前記導電性粒子の粒径により、前記第１、第２領域の空孔径の統計値を設定したことを要旨とする。
【００１２】
請求項３に記載の発明は、請求項１又は２に記載の燃料電池において、前記触媒領域に対する前記ガス透過電極領域内の平行面において、前記第２領域の面積割合が前記ガス供給領域に近づくにつれて大きくなるように構成したことを要旨とする。
【００１３】
請求項４に記載の発明は、請求項１〜３のいずれか一つに記載の燃料電池において、前記触媒領域に対する前記ガス透過電極領域内の平行面において、前記第２領域における空孔径の統計値は、前記第１領域から離れるに従って大きくなるように構成したことを要旨とする。
【００１４】
請求項５に記載の発明は、燃料電池において、反応ガスの電気化学反応により水蒸気が生じる触媒領域及び反応ガスを供給するガス供給領域に接し、反応ガスを透過させる空孔を有するガス透過電極領域を備えた電極構造体であって、前記電極構造体が、ケルビン式によって決まる飽和水蒸気圧が開放空間の飽和水蒸気圧より高くなるように空孔径の統計値を設定した第１領域と、前記第１領域に接するとともに、飽和水蒸気圧が、前記第１領域の飽和水蒸気圧よりも低くなるように空孔径の統計値を設定した第２領域とから構成され、前記第１、第２領域が、前記ガス供給領域の接触面に設けられるとともに、前記第１領域が、前記ガス供給領域の接触面から前記触媒領域の接触面まで前記ガス透過電極領域を貫通していることを要旨とする。
【００１５】
請求項６に記載の発明は、請求項５に記載の電極構造体において、前記第１、第２領域は導電性粒子を用いて構成し、前記導電性粒子の粒径により、前記第１、第２領域の空孔径の統計値を設定したことを要旨とする。
【００１６】
請求項７に記載の発明は、請求項５又は６に記載の電極構造体において、前記触媒領域に対する前記ガス透過電極領域内の平行面において、前記第２領域の面積割合が前記ガス供給領域に近づくにつれて大きくなるように構成したことを要旨とする。
【００１７】
請求項８に記載の発明は、請求項５〜７のいずれか一つに記載の電極構造体において、前記触媒領域に対する前記ガス透過電極領域内の平行面において、前記第２領域における空孔径の統計値は、前記第１領域から離れるに従って大きくなるように構成したことを要旨とする。
【００１８】
（作用）
請求項１又は５に記載の発明によれば、燃料電池は、反応ガスの電気化学反応により水蒸気が生じる触媒領域と、反応ガスを供給するガス供給領域と、触媒領域、ガス供給領域に接するとともに、反応ガスを透過させる空孔を有するガス透過電極領域とから構成される。ここで、ガス透過電極領域は、ケルビン式によって決まる飽和水蒸気圧が開放空間の飽和水蒸気圧より高くなるように空孔径の統計値を設定した第１領域と、前記第１領域に接するとともに、飽和水蒸気圧が、前記第１領域の飽和水蒸気圧よりも低くなるように空孔径の統計値を設定した第２領域とから構成される。そして、第１、第２領域が、ガス供給領域の接触面に設けられるとともに、第１領域が、ガス供給領域の接触面から触媒領域の接触面までガス透過電極領域を貫通している。これにより、第２領域において水蒸気は水滴となるが、第１領域においてはケルビン効果により凝縮が生じ難くなり、ガス状態を維持する。そして、第１領域と第２領域とにおいて、水蒸気の濃度分布が生じ、水蒸気の輸送が促進される。従って、水滴によりガス透過電極領域が覆われるフラッディング現象を抑制し、ガス供給領域からのガスが拡散するパスを確保することができる。
【００１９】
請求項２又は６に記載の発明によれば、第１、第２領域は導電性粒子を用いて構成する。これにより、導電性粒子の粒径により、第１、第２領域の空孔径の統計値を制御することができる。
【００２０】
請求項３又は７に記載の発明によれば、触媒領域に対するガス透過電極領域内の平行面において、第２領域の面積割合がガス供給領域に近づくにつれて大きくなるように構成する。これにより、水蒸気を凝縮させて、水分の局在化を図り、ガスが拡散するパスを確保することができる。
【００２１】
請求項４又は８に記載の発明によれば、触媒領域に対するガス透過電極領域内の平行面において、第２領域における空孔径の統計値は、第１領域から離れるに従って大きくなるように構成する。これにより、第１領域から離れた場所で凝縮を促進し、ガスが拡散するパスと水が凝縮する領域とを分離することができる。そして、撥水性壁からなる空孔の毛管作用により、一旦凝縮した水分の逆流を抑制することができる。
【発明の効果】
【００２２】
本発明によれば、フラッディング現象を抑制し、ガスが拡散するパスを確保することにより、燃料電池の性能を向上させることができる。
【発明を実施するための最良の形態】
【００２３】
以下、本発明を具体化した一実施形態を、図１〜図３を用いて説明する。本実施形態では、燃料電池内のガス透過電極領域（ここでは、マイクロポーラス層ＭＰＬ）において空孔径に分布を設け、この空孔径分布によって生じる凝縮水の分布及び凝縮水による酸素分圧分布を調整させた燃料電池及び燃料電池に用いる電極構造体として説明する。そして、凝縮水の排水性と酸素拡散性を有する電極構造体としてのマイクロポーラス層ＭＰＬを提供する。
【００２４】
本実施形態では、マイクロポーラス層ＭＰＬは、撥水性を有する多孔質であり、ガス通路から反応ガス（ここでは、酸素ガス）を触媒層（触媒領域）へ供給する機能を有する。本実施形態では、導電性粒子（例えば、カーボンブラック等の炭素粉体）を結合させたシート状構造体を用いる。
【００２５】
そして、本実施形態では、マイクロポーラス層ＭＰＬを構成する導電性粒子の粒径を場所によって変更する。図１に示すように、ＭＰＬ１０において、大きい粒径（第１粒径）の伝導性粒子から構成された粗領域１１(第２領域)と、第１粒径より小さい第２粒径の導電性粒子から構成された密領域１２(第１領域)とを用いて形成する。本実施形態では、ＭＰＬ１０の上面は、ガス拡散電極層ＧＤＬに接している。本実施形態では、このガス拡散電極層ＧＤＬは、ガス流路ＧＦから反応ガスを供給するガス供給領域として機能する。一方、ＭＰＬ１０の下面は触媒層ＣＬに接している。この触媒層ＣＬでは、反応ガスの電気化学反応により水蒸気が生じ、この水蒸気による水分は、ＭＰＬ１０、ガス拡散電極層ＧＤＬを介してガス流路に排出される。
ここで、粗領域１１には、第１粒径によって決まる空孔径の統計値が、例えば「0.1 μｍ」になるような粒子を用いる。一方、密領域１２には、第２粒径によって決まる空孔径の統計値が、例えば「0.01μｍ」になるような粒子を用いる。この場合、密領域１２において、ケルビン式によって決まる空孔内の飽和水蒸気圧は、開放空間の飽和水蒸気圧より高くなる。また、粗領域１１の飽和水蒸気圧は、密領域１２の飽和水蒸気圧よりも低くなる。
【００２６】
ＭＰＬ１０の断面Ａにおける構造を図２に示す。この図２の断面Ｂにおいては、密領域１２がＭＰＬ１０の第１面（ここでは上面）から、第２面（ここでは下面）に貫通するように設けられている。
【００２７】
そして、断面Ｃの粗領域１１においては、密領域１２からの距離に応じて、導電性粒子の粒径を大きくするように構成する。従って、上面においては、密領域１２の露出面に挟まれた粗領域１１の露出面の中心部に配置された導電性粒子の粒径が最も大きくなることになる。
【００２８】
図３は、このＭＰＬ１０の上面における、密領域１２と粗領域１１との分布を示している。ハッチングが最も濃い領域が、粒径が小さい導電性粒子から構成された密領域１２である。この領域においては、ケルビン効果により飽和蒸気圧が高くなる。
【００２９】
（製造方法）
このようなＭＰＬ１０は、レイヤ毎に粗領域１１と密領域１２との割合を変更しながら、積層させることによって製造することができる。
【００３０】
また、ＭＰＬ１０の厚さの第２粒径で構成したシート状構造体を用いて製造することも可能である。具体的には、このシート状構造体の表面に、粗領域１１を設けるための溝を形成する。そして、この溝を埋めるように、シート状構造体の表面に、第１粒径の導電性粒子を堆積或いは塗布する。そして、密領域１２が表面に露出するまで、第１粒径の導電性粒子の堆積面を研磨する。
【００３１】
（作用）
このようなＭＰＬ１０において、密領域１２と粗領域１１とを配置した場合、導電性粒子の粒径に応じて、導電性粒子間に生じる空孔径も変化する。そして、以下の式によって表わされるケルビン効果により、空孔径に応じて各領域の飽和蒸気圧Ｐsat も変化する。Ｐsat ＝Ｐsat0・ exp〔−２Ｖm ・γ cosθ／（Ｒ・Ｔ・ｒk ）〕
ここで、「Ｖm 」は水のモル体積［ｍ3 ／mol ］、「γ」は水の表面張力［Ｎ／ｍ］、「θ」は材料表面との接触角［rad ］、「Ｒ」はガス定数［Ｊ／mol ／Ｋ］、「ｒk 」は空孔径［ｍ］を示す。また、バルクの飽和水蒸気圧Ｐsat0は温度Ｔ［Ｋ］で決まる値である。
【００３２】
従って、密領域１２においては空孔径が小さいため、ケルビン効果によって飽和蒸気圧が高くなる。一方、粗領域１１においては空孔径が大きいため、密領域１２よりも飽和蒸気圧が低くなる。従って、飽和蒸気圧の分布に対応して、場所によって凝縮状態が異なり、水蒸気のガス流動が促進される。
具体的には、ＭＰＬ１０の下面の触媒層において生成された水蒸気は、密領域１２を介してガス状態（分子状態）で上面方向（水分が排出される領域）に拡散する。また、粗領域１１の水蒸気の一部は凝縮して微小な水滴になる。従って、相互に接する粗領域１１と密領域１２との飽和蒸気圧の分布により凝縮状態が異なり、水蒸気濃度分布が生じる。この水蒸気濃度分布により、密領域１２から粗領域１１への水蒸気の拡散（ガス流動）が促進される。
【００３３】
また、粗領域１１で凝縮した水滴はブラウン運動により、ガス状態を維持している水蒸気は分子運動によりガス拡散電極層ＧＤＬの方に拡散する。
そして、ガス拡散電極層ＧＤＬ内の微小な水滴はブラウン運動により拡散し、より大きな水滴に吸収される。また、ＭＰＬ１０からガス状態のままで放出される水蒸気も、ガス拡散電極層ＧＤＬ内の水滴に吸収される。徐々に大きくなった水滴は、毛管現象によりガス拡散電極層ＧＤＬからガス流路に排出される。
【００３４】
これにより、燃料電池内の電極領域において水分が凝縮する領域を局在化させながら、水分を排出することができる。
以上、本実施形態によれば、以下に示す効果を得ることができる。
【００３５】
・  上記実施形態では、ＭＰＬ１０は、空孔径が小さい領域（密領域１２）と、空孔径が大きい領域（粗領域１１）とから構成されている。そして、ＭＰＬ１０は、密領域１２が、ＭＰＬ１０の触媒層ＣＬの接触面からガス拡散電極層ＧＤＬの接触面まで貫通するように設けられている。このため、密領域１２においてはケルビン効果により凝縮が生じず、水蒸気はガス状態を維持する。そして、ガス拡散電極層ＧＤＬにおいては、水蒸気は濃度勾配により拡散するため、マイクロポーラス層ＭＰＬの表面が水滴により覆われるフラッディング現象を抑制することができ、ガス供給領域からのガスが拡散するパスを確保することができる。
【００３６】
・  上記実施形態では、ＭＰＬ１０において、大きい粒径（第１粒径）の伝導性粒子から構成された粗領域１１と、第１粒径より小さい第２粒径の導電性粒子から構成された密領域１２とを用いて構成する。これにより、導電性粒子の粒径を用いて、空孔径を制御することができる。
【００３７】
・  上記実施形態では、粗領域１１においては、密領域１２からの距離に応じて、導電性粒子の粒径を大きくするように構成する。これにより、密領域１２から離れたところで凝縮が促進されて、ガスが拡散するパスと凝縮水が生成される領域とを分離することができる。
【００３８】
なお、上記実施形態は、以下の態様に変更してもよい。
○  上記実施形態では、燃料電池内のガス透過電極領域としてマイクロポーラス層ＭＰＬ）を想定し、ＭＰＬ１０において、密領域１２と粗領域１１とを構成した。このような粗密分布の設定はＭＰＬ１０に限定されるものではなく、図４に示すようにガス透過電極
領域としてＧＤＬに適用することも可能である。この場合には、ＭＰＬ１０において露出した密領域１２に接続するように、ＧＤＬにおいて、ケルビン効果によって飽和蒸気圧が高くなり、凝縮が生じない領域を設ける。この場合には、ガス流路ＧＦが反応ガスを供給するガス供給領域として機能する。具体的には、このＧＤＬに、第１領域としての密領域２２と第２領域としての粗領域２１とを形成する。例えば、粗領域２１を構成するカーボンペーパーに対して、第２粒径のカーボン粉体をＭＰＬ１０に貫通するまで注入することにより、密領域２２を形成する。
【００３９】
この場合、ＧＤＬの上面は、ガス供給領域としてのガス流路ＧＦに接しているため、ガス流路ＧＦからＧＤＬの密領域２２、ＭＰＬ１０の密領域１２を介して触媒層ＣＬにガスが供給される。一方、ＭＰＬ１０の粗領域１１で形成された水滴は、ＧＤＬの粗領域２１を介して、ＧＤＬの上面まで輸送されて、ガス流路ＧＦから外部に排出される。
【００４０】
○  上記実施形態では、ＭＰＬ１０の上面においては、密領域１２を囲むように粗領域１１を配置した。これに代えて、図５に示すように、ＭＰＬ３０の上面において、第２領域としての粗領域３１を囲むように、第１領域としての密領域３２を配置することも可能である。この場合、ＭＰＬ３０の上面においては、図６に示すように、密領域３２による溝が形成される。これにより、ＭＰＬ１０の上面において、ガスを均一に分散して、ＭＰＬ１０内を拡散させることができる。
【００４１】
○  上記実施形態では、空孔径の統計値（平均値）によって、飽和水蒸気圧の分布を設けた。この飽和水蒸気圧は空孔径だけでなく、空孔壁の表面特性（例えば接触角）にも依存する。そこで、空孔壁の表面特性を制御することにより、飽和水蒸気圧分布を制御することも可能である。例えば、第１領域（密領域１２）の飽和水蒸気圧に対して、第２領域（粗領域１１）の撥水性を制御することにより、第２領域の飽和水蒸気圧を低くすることも可能である。
【００４２】
○  上記実施形態では、粗領域（１１，２１，３１）や密領域（１２，２２，３２）を格子状に配置したが、配置方法はこれに限定されるものではなく、ハニカム状で配置することも可能である。
【図面の簡単な説明】
【００４３】
【図１】本発明の一実施形態のマイクロポーラス層の概略図。
【図２】本発明の一実施形態のマイクロポーラス層の断面図。
【図３】本発明の一実施形態のマイクロポーラス層の上面図。
【図４】他の実施形態のマイクロポーラス層及びガス拡散電極層の断面図。
【図５】他の実施形態のマイクロポーラス層の概略図。
【図６】他の実施形態のマイクロポーラス層の上面図。
【図７】燃料電池の概略構造の説明図。
【符号の説明】
【００４４】
ＦＣ…燃料電池、ＥＬ…電解質膜、ＣＬ…触媒層、ＭＰＬ…マイクロポーラス層、ＧＤＬ…ガス拡散電極層、１１，２１，３１…粗領域、１２，２２，３２…密領域。
【図１】
2009245871.tif 000003
【図２】
2009245871.tif 000004
【図３】
2009245871.tif 000005
【図４】
2009245871.tif 000006
【図５】
2009245871.tif 000007
【図６】
2009245871.tif 000008
【図７】
2009245871.tif 000009